(57)【要約】【課題】  強化カーボンナノチューブワイヤを提供する。【解決手段】  強化カーボンナノチューブ（ＣＮＴ）ワイヤを製造するための技術が提供されている。一実施形態においては、強化ＣＮＴワイヤは、金属チップをＣＮＴコロイド溶液中に浸漬し、金属チップをＣＮＴコロイド溶液から引き上げ、次いで、ＣＮＴワイヤをポリマーで被覆することにより製造され得る。【選択図】なし【特許請求の範囲】
【請求項１】
金属チップおよびＣＮＴコロイド溶液を提供する工程、
前記金属チップを少なくとも部分的に前記ＣＮＴコロイド溶液中に浸漬する工程、
前記金属チップを前記ＣＮＴコロイド溶液から引き上げてＣＮＴワイヤを形成する工程、
および
前記ＣＮＴワイヤの少なくとも一部分をポリマーで被覆する工程
を含む強化カーボンナノチューブ（ＣＮＴ）ワイヤを製造する方法。
【請求項２】
前記ポリマーがポリジメチルシロキサン（ＰＤＭＳ）である、請求項１に記載の方法。
【請求項３】
前記ＰＤＭＳの厚さが、約１μｍ以下である、請求項２に記載の方法。
【請求項４】
前記ＣＮＴワイヤが全体的に前記ポリマーで被覆されている、請求項１に記載の方法。
【請求項５】
前記金属チップがタングステン（Ｗ）製である、請求項１に記載の方法。
【請求項６】
浸漬させる工程が、前記金属チップを前記ＣＮＴコロイド溶液中に予め定められた時間の間滞留させる工程をさらに含む、請求項１に記載の方法。
【請求項７】
前記予め定められた時間が約２分間〜約１０分間である、請求項６に記載の方法。
【請求項８】
提供する工程が前記ＣＮＴコロイド溶液を容器中に入れる工程を含み、引き上げる工程が、前記容器を実質的に垂直に下降させる工程を含む、請求項６に記載の方法。
【請求項９】
引き上げる工程が、前記金属チップを実質的に垂直に上昇させる工程を含む、請求項６に記載の方法。
【請求項１０】
引き上げる工程が、前記ＣＮＴコロイド溶液を含有する容器を下降させると共に、同時に、前記金属チップを上昇させる工程を含む、請求項６に記載の方法。
【請求項１１】
引き上げる工程が、前記金属チップを、約２ｍｍ／分〜約５ｍｍ／分の速度で引き上げる工程を含む、請求項６に記載の方法。
【請求項１２】
前記ＣＮＴコロイド溶液を提供する工程が、精製されたＣＮＴをジメチルホルムアミド（ＤＭＦ）中に分散させる工程を含む、請求項１に記載の方法。
【請求項１３】
分散させる工程が、前記精製されたＣＮＴをＤＭＦ中に、約０．０５ｍｇ／ｍｌの濃度で分散させる工程を含む、請求項１２に記載の方法。
【請求項１４】
前記精製されたＣＮＴが、単層カーボンナノチューブ（ＳＷＮＴ）である、請求項１２に記載の方法。
【請求項１５】
引き上げる工程が室温で実施される、請求項６に記載の方法。
【請求項１６】
引き上げる工程が大気圧で実施される、請求項６に記載の方法。
【請求項１７】
中に配置された複数のカーボンナノチューブ（ＣＮＴ）を含むＣＮＴワイヤ、および
前記ＣＮＴワイヤを少なくとも部分的に被覆するポリマー
を備える強化カーボンナノチューブ（ＣＮＴ）ワイヤ。
【請求項１８】
一対の前記ＣＮＴがそれらの間に空隙を画定し、前記ポリマーが少なくとも部分的にその中に浸透している、請求項１７に記載の強化ＣＮＴワイヤ。
【請求項１９】
前記ポリマーがポリジメチルシロキサン（ＰＤＭＳ）である、請求項１８に記載の強化ＣＮＴワイヤ。
【請求項２０】
前記ＰＤＭＳの厚さが１μｍ以下である、請求項１９に記載の強化ＣＮＴワイヤ。
【請求項２１】
前記ＣＮＴが単層カーボンナノチューブ（ＳＷＮＴ）である、請求項１８に記載の強化ＣＮＴワイヤ。
【請求項２２】
プロセッサにより実施される場合に、
金属チップを少なくとも部分的にＣＮＴコロイド溶液中に浸漬させる工程、
前記金属チップを前記ＣＮＴコロイド溶液から引き上げてＣＮＴワイヤを形成する工程、
および
前記ＣＮＴワイヤの少なくとも一部をポリマーで被覆する工程、
を含む方法を実施する装置をプロセッサに制御させる指示を記憶する、プロセッサ可読記憶媒体。
【発明の詳細な説明】
【技術分野】
【０００１】
記載の技術は、主に、カーボンナノチューブ（ＣＮＴ：Ｃａｒｂｏｎ  Ｎａｎｏｔｕｂｅ）構造に関し、より具体的には、ポリマーで被覆されたＣＮＴワイヤに関する。
【背景技術】
【０００２】
近年において、カーボンナノチューブ（ＣＮＴ）技術が、その基本特性および将来的な応用のために大きな関心を集めている。ＣＮＴの興味深い特性のいくつかは、多くの用途においてこれらを潜在的に有用とするこれらの電子的、機械的、光学的および化学的特徴である。これらの有用な特徴の結果、ＣＮＴは、現在、ＣＮＴワイヤ、繊維およびストランドなどのＣＮＴ物品の製造に用いられている。
【発明の概要】
【発明が解決しようとする課題】
【０００３】
しかしながら、現在、ＣＮＴワイヤは機械的に弱いため、脆く、例えば外部的な機械的力によって容易に破壊されやすい。これは、ＣＮＴワイヤを形成するＣＮＴは、比較的弱いファンデルワールス力によって相互に付着しているからである。このように、ＣＮＴワイヤの機械的強度をこの欠陥を克服するために強化する必要がある。さらに、温度の上昇が、ＣＮＴワイヤの電気抵抗を高めさせ得る。従って、このような電気抵抗の上昇が制限された強化ＣＮＴワイヤの開発の必要性がある。
【課題を解決するための手段】
【０００４】
概要
強化ＣＮＴワイヤを製造するための技術が提供される。一実施形態においては、非限定的な例により、金属チップおよびＣＮＴコロイド溶液を提供する工程と、金属チップをＣＮＴコロイド溶液中に浸漬する工程と、金属チップをＣＮＴコロイド溶液から引き上げてＣＮＴワイヤを形成する工程と、ＣＮＴワイヤの少なくとも一部分をポリマーで被覆する工程とを含む、強化ＣＮＴワイヤを製造する方法が提供されている。
【０００５】
他の実施形態においては、プロセッサにより実施される場合に、金属チップを少なくとも部分的にＣＮＴコロイド溶液中に浸漬させる工程、金属チップをＣＮＴコロイド溶液から引き上げてＣＮＴワイヤを形成する工程、およびＣＮＴワイヤの少なくとも一部をポリマーで被覆する工程を含む方法を実施する装置を、プロセッサに制御させる指示を記憶する、プロセッサ可読記憶媒体が提供されている。
【０００６】
この概要は、以下の発明を実施するための最良の形態においてさらに説明されている一連の概念を簡素化された形態で導入するために提供されている。この概要は、特許請求の範囲に記載されている対象の重要な特性または必須の特性を特定することは意図せず、また、特許請求の範囲に記載されている対象の範囲を限定するために用いられることも意図していない。
【図面の簡単な説明】
【０００７】
図面の簡単な説明
【図１】ＣＮＴワイヤ製造システムの例示的な実施形態の概略図である。
【図２】エッチングされた金属チップの例示的な実施形態を示す。
【図３】強化ＣＮＴワイヤを製造する方法の例示的な実施形態のフローチャートである。
【図４】金属チップとＣＮＴコロイド溶液との界面の例示的な実施形態の概念図である。
【図５】ＣＮＴワイヤの画像の例示的な実施形態を示す。
【図６】単層カーボンナノチューブから構成されるＣＮＴワイヤの例示的な実施形態の概略的な断面図を示す。
【図７】ＣＮＴワイヤの顕微鏡画像の例示的な実施形態を示す。
【図８】ポリマーで被覆された強化ＣＮＴワイヤの例示的な実施形態の概略的な断面図を示す。
【発明を実施するための形態】
【０００８】
以下の発明を実施するための最良の形態においては、その一部を構成する添付の図面が参照される。この図面において、同様の記号は、典型的には、文脈がそうでないと示さない限りにおいて同様の構成要素を示す。発明を実施するための最良の形態、図面および特許請求の範囲に記載の例示的な実施形態は、限定的であることは意味しない。ここに提示される対象の思想または範囲から逸脱しない限りにおいて、他の実施形態が利用され得、ならびに他の変更がなされ得る。全体が本明細書に記載されていると共に図面に例示されている本開示の態様は、広く多様に異なる構成でアレンジされ、置き換えられ、組み合わされおよび設計されることが可能であり、そのすべては明示的に予期されると共に本開示の一部を構成することが容易に理解されるであろう。
【０００９】
本開示は、とりわけ、方法、装置、プロセッサ可読記憶媒体に記憶された指示およびＣＮＴに関連するシステムに関する。
【００１０】
図１は、ＣＮＴワイヤ製造システム１００の例示的な実施形態の概略図である。示されているとおり、システム１００は、各々ベース１０６上に設けられた左ガイド１０２および右ガイド１０４を含む。ステージ１０８が、左ガイド１０２に取り付けられて、モータ（図示せず）の作動により左ガイド１０２に沿って実質的に垂直に移動するよう構成され得る。その中にＣＮＴコロイド溶液１１２を含有する容器１１０がステージ１０８上に配置され得る。容器１１０は、フッ素化エチレンプロピレン（商品名テフロン（登録商標）（Ｔｅｆｌｏｎ）で市販されている）、他のＰＴＦＥ（ポリテトラフルオロエチレン）物質等などの疎水性物質製であり得る。ハンガー１１４が、マニピュレータ１１６の作動により右ガイド１０４に沿って実質的に垂直に移動することが可能であるよう、右ガイド１０４に設けられ得る。ハンガー１１４には、金属チップ１２０がハンガー１１４の動きに伴って実質的に垂直に上下方向に移動し得るよう、ホルダ１１８を介して金属チップ１２０が吊り下げられ得る。ステージ１０８およびハンガー１１４は相互に連動的な関係で動き、これにより、少なくとも部分的にＣＮＴコロイド溶液１１２中に浸漬されるよう金属チップ１２０を配置するよう構成され得る。システム１００の上述の作動は、オペレータからのいかなる介入も必要無しに自動化され得る。一例として、一実施形態においては、作動は適切な命令を実行するよう構成されたシステム１００におけるプロセッサによって制御され得、ステージ１０８、ハンガー１１４、または両方を駆動するためにモータが利用され得る。
【００１１】
一実施形態においては、ＣＮＴコロイド溶液１１２は、溶剤中に分散されたＣＮＴコロイドを含み得る。ＣＮＴコロイド溶液１１２中のＣＮＴコロイドの濃度は、一例として、特に限定されないが、約０．０５ｍｇ／ｍｌ〜約０．２ｍｇ／ｍｌであり得る。ＣＮＴコロイド溶液１１２は、先ずＣＮＴを精製し、次いで、精製したＣＮＴを溶剤中に分散させることにより調製され得る。精製は、酸溶液中での湿式酸化または乾式酸化により実施され得る。溶剤は、Ｄ．Ｉ．（脱イオン）水、ジメチルホルムアミド（ＤＭＦ）、ジメチルスルホキシド（ＤＭＳＯ）、テトラヒドロフラン（ＴＨＦ）などの有機溶剤等であり得る。ＣＮＴは、単層ナノチューブ（ＳＷＮＴ）または多層ナノチューブ（ＭＷＮＴ）を含み得る。従来のプロセスにより製造されたナノチューブは不純物を含有し得るため、ナノチューブは、コロイド溶液に形成される前に精製され得る。あるいは、精製されたＣＮＴを直接購入して、このような不精製ナノチューブの代わりに利用して、このような精製の必要性を排除してもよい。好適な精製方法は、ナノチューブを硝酸（例えば、約２．５Ｍ）中に還流する工程、およびナノチューブを界面活性剤（例えばラウリル硫酸ナトリウム）を含むｐＨ１０の水中に再分散させる工程、次いで、クロスフローろ過システムでナノチューブをろ過する工程を含み得る。得られた精製されたナノチューブ懸濁液を、次いで、フィルタ（例えば、ポリテトラフルオロエチレンフィルタ）を通過させることが可能である。
【００１２】
精製されたＣＮＴは、溶剤中に分散されることが可能である粉末形態であり得る。これらに限定されないが、攪拌、混合等を含む、多様な分散技術のいずれも、ＣＮＴ粒子の濃度に作用させるために利用し得る。いくつかの実施形態において、溶剤全体への精製されたＣＮＴの分散を促進するために超音波処理を適用することができ、および／または電界を、精製されたＣＮＴを溶剤全体に分散させるために適用し得る。ＣＮＴコロイド溶液１１２中のＣＮＴの濃度は約０．０５ｍｇ／ｍｌであり得る。しかしながら、濃度は、直径、長さ等などのＣＮＴワイヤの所望の仕様に応じて変更し得、より高い濃度のＣＮＴコロイド溶液１１２がより太い直径を有するＣＮＴワイヤをもたらすこととなる。
【００１３】
図２は、図示されるとおり尖った先端２０２を一端に有し得る金属チップ１２０の例示的な実施形態を示す。尖った先端２０２の鋭さは、曲率の半径がより小さいほど、先端がより鋭くなるよう、金属チップ１２０の尖った先端２０２の曲率の半径に関連する。金属チップ１２０の設計要求に応じて、金属チップ１２０は、種々の形状の尖った先端２０２を有し得る。金属チップ１２０の尖った先端２０２は、およそ２５０ｎｍの半径を有して、尖った全体が円錐状の形状を形成し得る。尖った先端２０２の半径は、数十ナノメートル〜数百ナノメートルまでで異なり得る。金属チップ１２０についての材料の選択においては、タングステン（Ｗ）、タングステン合金、白金、白金合金等の１種以上などの、ＣＮＴコロイド溶液と良好な濡れ性を有する金属が採用され得る。
【００１４】
図３は、強化ＣＮＴワイヤ、例えば、強化ＣＮＴワイヤ８００（図８に図示される）を製造する方法の例示的な実施形態のフローチャートである。金属チップ１２０が、ＣＮＴコロイド溶液１１２中に少なくとも部分的に浸漬される（図３、ブロック３１０）。いくつかの実施形態においては、図１に示されるとおり、マニピュレータ１１６が、ハンガー１１４およびホルダ１１８を作動させて、容器１１０中に含まれるＣＮＴコロイド溶液１１２中に金属チップ１２０が少なくとも部分的に浸漬させられる。他の実施形態においては、ＣＮＴコロイド溶液１１２中に金属チップ１２０が少なくとも部分的に浸漬されるよう、左ガイド１０２に取り付けられたステージ１０８が実質的に垂直に上方に移動され得る。
【００１５】
図３を再度参照すると、浸漬された金属チップ１２０は、ＣＮＴコロイド溶液１１２中に実質的に動かないよう維持され、または滞留させられる（図３、ブロック３２０）。金属チップ１２０がＣＮＴコロイド溶液１１２中に滞留されている間、ＣＮＴコロイド溶液１１２中のＣＮＴコロイドが、金属チップ１２０の尖った先端２０２に向かって自己組織化し始める。滞留時間は、温度、ＣＮＴコロイド溶液１１２の濃度、金属チップ１２０の鋭さ等などの種々の環境的要因に応じて、数秒〜数十分間の範囲であり得る。一実施形態において、好適な滞留時間は、約２分間〜約１０分間であり得る。
【００１６】
金属チップ１２０は、金属チップ１２０の尖った先端２０２でのＣＮＴコロイドの自己組織化を維持させながら、ＣＮＴコロイド溶液１１２から少なくとも部分的に引き上げられる（図３、ブロック３３０）。引き上げは、個別にまたは同時に、実質的に垂直に金属チップ１２０を上昇させ、およびＣＮＴコロイド溶液１１２を含有する容器１１０を下降させることにより実施され得る。引き上げ速度は、ＣＮＴコロイド溶液１１２の粘度に応じて判定され得る。ＣＮＴコロイド溶液１１２の粘度が高くなるか、またはＣＮＴワイヤの目標直径が小さくなるに伴って、金属チップ１２０の引き上げ速度は速くなる。金属チップ１２０がＣＮＴコロイド溶液１１２からさらに引き上げられるに伴って、金属チップ１２０の引き上げ速度が変化され得、またはそうでなければ一定に維持され得る。一実施形態においては、好適な引き上げ速度は、約２ｍｍ／分〜約５ｍｍ／分であり得る。引き上げは、室温および／または大気圧で実施され得る。
【００１７】
図４は、金属チップ１２０がＣＮＴコロイド溶液１１２から少なくとも部分的に引き上げられ始めたときに形成される、金属チップ１２０とＣＮＴコロイド溶液１１２との界面の例示的な実施形態の概念図を示す。金属チップ１２０をＣＮＴコロイド溶液１１２から引き上げている間、ＣＮＴコロイド溶液１１２中のＣＮＴコロイドはメニスカス４０２を形成し、金属チップ１２０の尖った先端２０２に向かって自己組織化する。自己組織化は、非共有結合的相互作用による、分子ユニットの規則構造への自然発生的な可逆性の組織化として理解され得る。
【００１８】
図５は、ＣＮＴコロイド溶液１１２から製造されたＣＮＴワイヤの画像の例示的な実施形態を示す。例示的な一実施形態において、ＣＮＴワイヤ５０２の長さは約１０ｃｍであり得る。しかしながら、ＣＮＴワイヤ５０２の長さは、ステージ１０８またはハンガー１１４の動作を、例えば数センチメートル〜数十メートルにまで拡張することにより、必要に応じて延ばすことが可能である。
【００１９】
図６は、ＳＷＮＴを有するＣＮＴコロイド溶液１１２から製造されたＣＮＴワイヤ５０２の例示的な実施形態の概略的な断面図を示す。あるいは、ＣＮＴワイヤ５０２は、ＭＷＮＴを有するＣＮＴコロイド溶液１１２から製造されてもよい。図６に示されるとおり、ＣＮＴワイヤ５０２は、比較的弱いファンデルワールス力によって隣接するＳＷＮＴ６０２に付着している、多くの、例えば何億ものＳＷＮＴ６０２を含み得る。例示的な一実施形態において、ＣＮＴワイヤ５０２は、数百万〜数十億ものＳＷＮＴ６０２を含み得る。ＣＮＴワイヤ５０２は、取り扱いを容易とし、ならびに、例えば負荷された機械的力による破損を防ぐために、ポリジメチルシロキサン（ＰＤＭＳ）、ポリプロピレン、ポリオレフィン、ポリウレタン等などの耐久性の材料で強化されていてもよい。図６は、一定の間隔でおよび同心状に配置されてＣＮＴワイヤ５０２を形成しているＣＮＴ６０２を図示しているが、ＣＮＴ６０２は、ＣＮＴワイヤ５０２中に不規則に配置されていてもよい。
【００２０】
図７は、ＳＷＮＴのＣＮＴコロイド溶液から製造されたＣＮＴワイヤのＴＥＭ（透過電子顕微鏡法）画像の例示的な実施形態を示す。画像の右下部分に表示された縮尺を用いて推定することが可能であるとおり、ＣＮＴワイヤの直径は約１０μｍである。しかしながら、直径は、引き上げ速度、ＣＮＴコロイド溶液１１２の濃度等などの前述のパラメータに応じて変化し得、引き上げ速度の低下またはＣＮＴコロイド溶液１１２の濃度の増大は、より太い直径のＣＮＴワイヤ５０２をもたらすこととなる。単層カーボンナノチューブの直径を約１ｎｍと推定すると、約１０μｍのＣＮＴワイヤ５０２の一部は何億ものＳＷＮＴを包含していると推定され得る。しかしながら、ＣＮＴワイヤ５０２の直径は、ＣＮＴコロイド溶液１１２の濃度および金属チップ１２０の引き上げ速度に応じて、数マイクロメートル〜数十マイクロメートルで異なり得る。
【００２１】
図３を再度参照すると、ブロック３４０において、ＣＮＴワイヤ５０２は、ポリマー８０４で被覆される（ポリマー８０４で被覆された強化ＣＮＴワイヤ８００の例示的な実施形態の概略的な断面図を示す図８に図示されている）。ＣＮＴワイヤ５０２の少なくとも一部がポリマー８０４で被覆されて、外力および／または損傷に対する保護が提供されてもよい。ＣＮＴワイヤ５０２をポリマー８０４で少なくとも部分的に被覆した後、強化ＣＮＴワイヤ８００の全直径は約１２μｍ以下であり得る。ＣＮＴワイヤ５０２は、ポリマー８０４で全体が被覆されていてもよい。いくつかの実施形態において、非限定的な例によって、ＰＤＭＳがポリマー８０４として用いられ得る。ＰＤＭＳは、図８に示されるとおり、ＣＮＴワイヤ５０２を被覆するＰＤＭＳの厚さＴが全体で１μｍ以下となるよう、少なくとも部分的に、隣接するＣＮＴ８０２間のナノスケールの空隙ｇに容易に浸透する。従って、ＰＤＭＳは、ＣＮＴワイヤ５０２の可撓性またはいずれかの他の有益な特性を損失させることなくＣＮＴワイヤ５０２の機械的強度を強化するための良好な候補である。しかしながら、ＣＮＴワイヤ５０２に適用され得るポリマー８０４はＰＤＭＳに限定されず、ＣＮＴワイヤ５０２を外部的な損傷から保護するために高い機械的強度および可撓性を有する、ポリプロピレン、ポリオレフィン、ポリウレタン等などの他の種類のポリマーを含み得る。
【００２２】
多様な成形法のいずれかが、ＣＮＴワイヤ５０２をポリマー８０４で被覆するために利用され得る。例えば、押出し成形がポリマー８０４をＣＮＴワイヤ５０２に適用するために用いられ得る。押出し成形においては、ＣＮＴワイヤ５０２が溶融ポリマーで被覆されるように、溶融ポリマーが圧力により成型オリフィスから押し出される。カレンダー成形、浸漬成形等などの従来の電線の製造に用いられる他のタイプの成形方法が、ＣＮＴワイヤ５０２をポリマー８０４で被覆するために用いられ得る。
【００２３】
一般に、電線の抵抗は温度の上昇に伴って高くなる。しかしながら、強化ＣＮＴワイヤ８００は電子が通過するための経路を複数提供するため、強化ＣＮＴワイヤ８００は、その比較的小さい径に関わらず向上した導電率を提供する。さらに、強化ＣＮＴワイヤ８００は、隣接するＣＮＴに比較的弱いファンデルワールス力によって付着しているＣＮＴ６０２を有するＣＮＴワイヤ５０２に比して、比較的高い引張強度および耐久性を有し得る。従って、本明細書に開示されている強化ＣＮＴワイヤ８００は、微小器具用電気配線、微小機械式アクチュエータ、電力ケーブル、触媒担体、人口筋肉、マイクロコンデンサ等を含む種々の用途に適用され得る。
【００２４】
本開示に照らして、当業者は、本明細書に記載の装置および方法は、ハードウェア、ソフトウェア、ファームウェア、ミドルウェアまたはこれらの組み合わせに実装され得、ならびにシステム、サブシステム、コンポーネント、またはそのサブコンポーネントにおいて利用され得ることを認識するであろう。例えば、ソフトウェアに実装される方法は、方法の操作を実施するコンピュータコードまたは指示を包含し得る。このコンピュータコードは、プロセッサ読み取り可能な媒体あるいはコンピュータプログラム製品などの機械的に読み取り可能な媒体に記憶され、または搬送波において具現化されるコンピュータデータ信号あるいはキャリアによって変調される信号として、伝送媒体または通信リンクを介して伝送され得る。機械的に読み取り可能な媒体またはプロセッサ可読媒体は、機械（例えば、プロセッサ、コンピュータ等）により読み取り可能な形態であると共に実行可能である情報を記憶しまたは伝送することが可能であるいずれかの媒体を含み得る。
【００２５】
前述の詳細な説明は、ブロック図、フローチャートおよび／または例の使用を介してデバイスおよび／またはプロセスの種々の実施形態を記載する。このようなブロック図、フローチャートおよび／または例が１つ以上の機能および／または作動を含む限りにおいて、当業者により、このようなブロック図、フローチャートまたは例における各機能および／または作動は、個別におよび／または集合的に、広範囲のハードウェア、ソフトウェア、ファームウェアまたは事実上これらの組み合わせのいずれによっても実施されることが可能であることが理解されるであろう。
【００２６】
本明細書における実質的にいずれかの複数形および／または単数形の用語の使用に関して、当業者は、複数形から単数形および／または単数形から複数形に、文脈および／または用途に適切であるよう転換することが可能である。種々の単数形／複数形の転置は、本明細書において明確性のために明示的に記載され得る。
【００２７】
当業者によっては、普通、本明細書において、特に添付の特許請求の範囲（例えば、添付の特許請求の範囲の本文）において用いられる用語は、一般に「開いた」用語として意図されることが理解されるであろう（例えば、「含んでいる」という用語は、「含んでいるが特にこれらに限定されない」として解釈されるべきであり、「有している」という用語は「少なくとも〜を有している」として解釈されるべきであり、「含む」という用語は「含むが特にこれらに限定されない」として解釈されるべきである等）。
【００２８】
本明細書に開示されたこのプロセスおよび他のプロセスならびにこの方法および他の方法について、当業者は、このプロセスおよび方法において実施された機能は、異なる順番で実施され得ることを認識するであろう。さらに、概要を述べた操作はあくまでも例として提供されているものである。すなわち、操作のいくつかは、任意の、より少数の操作に組み合され得、または開示の実施形態の本質を損なうことなく追加の操作に拡張され得る。
【００２９】
上記から、本開示の種々の実施形態が本明細書において例示の目的のために記載されていると共に、本開示の範囲および思想から逸脱しない限りにおいて種々の改良をなし得ることが認識されるであろう。従って、本明細書において開示されている種々の実施形態は、以下の特許請求の範囲によって示されている真の範囲および思想を制限することは意図していない。
【符号の説明】
【００３０】
１００  ＣＮＴワイヤ製造システム
１０２  左ガイド
１０４  右ガイド
１０６  ベース
１０８  ステージ
１１０  容器
１１２  ＣＮＴコロイド溶液
１１４  ハンガー
１１６  マニピュレータ
１１８  ホルダ
１２０  金属チップ
２０２  尖った先端
３１０  ブロック
３２０  ブロック
３３０  ブロック
３４０  ブロック
４０２  メニスカス
５０２  ＣＮＴワイヤ
６０２  ＳＷＮＴ
８００  強化ＣＮＴワイヤ
８０２  ＣＮＴ
８０４  ポリマー
ｇ  空隙
Ｔ  厚さ
【図１】
2010047889.tif 000002
【図２】
2010047889.tif 000003
【図３】
2010047889.tif 000004
【図４】
2010047889.tif 000005
【図５】
2010047889.tif 000006
【図６】
2010047889.tif 000007
【図７】
2010047889.tif 000008
【図８】
2010047889.tif 000009
【外国語明細書】
2010047889000001.pdf